(57)【要約】      （修正有）【課題】良好な耐久性や良好な加工性を示す農業シートを提供すること。【解決手段】内部に複数の空隙が存在する、多孔質樹脂シート１と、多孔質樹脂シートの一方の面側に配置される、補強シート２と、を有しエルメンドルフ引裂法による引裂強度が、１．４Ｎ以上である、農業シート１０。又は、内部に複数の空隙が存在する、多孔質樹脂シートと、多孔質樹脂シートの一方の面側に配置される、補強シートと、を有し、補強シートは、エルメンドルフ引裂法による引裂強度が、２．８Ｎ以上である、農業シート。【選択図】図１
2017195794.tif 000002
【特許請求の範囲】
【請求項１】
内部に複数の空隙が存在する、多孔質樹脂シートと、
前記多孔質樹脂シートの一方の面側に配置される、補強シートと、
を有し、
エルメンドルフ引裂法による引裂強度が、１．４Ｎ以上である、農業シート。
【請求項２】
前記補強シートは、エルメンドルフ引裂法による引裂強度が、２．８Ｎ以上である、請求項１に記載された農業シート。
【請求項３】
内部に複数の空隙が存在する、多孔質樹脂シートと、
前記多孔質樹脂シートの一方の面側に配置される、補強シートと、
を有し、
前記補強シートは、エルメンドルフ引裂法による引裂強度が、２．８Ｎ以上である、農業シート。
【請求項４】
前記農業シートが、一方の表面から他方の表面まで貫通している開口部を有する、請求項１から請求項３のいずれか一項に記載の農業シート。
【請求項５】
前記多孔質樹脂シートが、ポリオレフィン系樹脂シートである、請求項１から請求項４のいずれか一項に記載の農業シート。
【請求項６】
前記補強シートが、ポリオレフィン系樹脂シートである、請求項５に記載の農業シート。
【発明の詳細な説明】
【技術分野】
【０００１】
本開示は、農業シートに関する。
【背景技術】
【０００２】
農業シートは、例えば、土壌や農作物を被覆する部材や農業用ハウスの部材である。光反射性を付与した農業シートは、例えば、ハウス内の光線不足の解消、収穫物の着色促進、地温の抑制、 雑草の対策などに用いることができる。
【０００３】
特許文献１には、シート基材と、そのシート基材の一方の面に設けられた光反射層とを備えた農業シートであって、さらに、そのシート基材が、平均径が１μｍ〜５０μｍの範囲にある空隙を有し、空隙率が３５％〜６０％の範囲にあり、かつ、厚さが３０μｍ〜９０μｍの範囲にある多孔性熱可塑性樹脂シートであり、さらに、その光反射層１２の厚みが０．５μｍ〜４μｍの範囲にある、農業シートが開示されている。
【先行技術文献】
【特許文献】
【０００４】
【特許文献１】特開２０１４−２３３２０６号公報
【発明の概要】
【発明が解決しようとする課題】
【０００５】
多孔質樹脂シートは、多孔質構造によって光反射性能を発現するが、内部に多くの空隙が存在するため、脆くなる傾向がある。それらを使用した農業シートは、耐久性の問題や、折り曲げ、切断、または穴開けなどの加工性の問題が生じる場合がある。例えば苗を植えるために、農業シートに開口部を形成するときに、開口部の端部が裂けてしまい、目的とする開口部を形成できない場合がある。
【０００６】
本開示は、良好な耐久性や良好な加工性を示す農業シートを提供することを主目的とする。
【課題を解決するための手段】
【０００７】
本開示の一つは、内部に複数の空隙が存在する、多孔質樹脂シートと、上記多孔質樹脂シートの一方の面側に配置される、補強シートと、を有し、エルメンドルフ引裂法による引裂強度が、１．４Ｎ以上である、農業シートを提供する。
【０００８】
本開示の他の一つは、内部に複数の空隙が存在する、多孔質樹脂シートと、上記多孔質樹脂シートの一方の面側に配置される、補強シートと、を有し、上記補強シートは、エルメンドルフ引裂法による引裂強度が、２．８Ｎ以上である、農業シートを提供する。
【発明の効果】
【０００９】
本開示の農業シートは、良好な耐久性や良好な加工性を示すという効果を奏する。
【図面の簡単な説明】
【００１０】
【図１】本開示の農業シートの一例を示す概略断面図である。
【図２】本開示の効果を説明する模式図である。
【図３】本開示の効果を説明する概略平面図である。
【図４】本開示の農業シートの他の例を示す概略断面図である。
【図５】本開示の農業シートの他の例を示す概略断面図である。
【図６】本開示の農業シートの製造方法の一例を示す概略断面図である。
【発明を実施するための形態】
【００１１】
以下、本開示の農業シートについて、詳細に説明する。
【００１２】
図１は、農業シートの一例を示す概略断面図である。図１における農業シート１０は、多孔質樹脂シート１と、多孔質樹脂シート１の一方の面側に配置された補強シート２と、を有する。なお、補強シート２は、多孔質樹脂シート１に直接配置されても、多孔質樹脂シート１に他の層を間に介して配置されてもよい。また、補強シート２は、多孔質樹脂シート１の両方の面側に配置されてもよい。そして、農業シート１０は、エルメンドルフ引裂法による引裂強度が２．８Ｎ以上である。あるいは、農業シート１０は、その補強シート２のエルメンドルフ引裂法による引裂強度が１．４Ｎ以上である。
【００１３】
多孔質樹脂シートは、内部に多くの空隙が存在するために、それ自体が単体で脆くなる傾向があり、耐久性や加工性に心配がある。また、可とう性などの機械的特性が大きく異なるこれらを積層したときは、層間の剥がれや破壊などが生じやすくなり、さらに耐久性や加工性が低下するおそれがある。そこで、本開示の農業シート１０は、所定以上の引裂強度を有するか、その補強シート２が所定以上の引裂強度を有するため、良好な耐久性と加工性を示す。なお、農業シート１０の引裂強度に影響する要因として、多孔質樹脂シート１と補強シート２の接着の度合いなども考えられるため、本開示の一つでは、農業シート１０全体の引裂強度を所定以上に特定している。しかし、補強シート２の引裂強度を所定以上に特定すれば、農業シート１０全体に対して一定の効果が得られるため、本開示の他の一つでは、補強シート２の引裂強度を所定以上に特定している。
【００１４】
上述のように、図１における農業シート１０によれば、良好な耐久性や良好な加工性を示す。そのため、例えば、農業シート１０を切断する際に、切断部が裂けることを抑制できる。あるいは、農業シート１０に開口部を形成する際に、開口部の端部が裂けることを抑制できる。具体例で説明すると、例えば苗を植えるために、農業シートに開口部を形成する場合がある。つまり、図２に示すように、土壌２０を覆うように設置した農業シート１０に、例えば筒状の打ち抜き部３１を備えるマルチカッター３０を押し付けることで、農業シート１０に開口部を設ける場合がある。
【００１５】
その際、図３（ａ）に示すように、開口部１１の端部に裂け目１２が生じる場合がある。裂け目１２は、農業シート１０の耐久性が低下する原因になり、内部に空隙が存在する多孔質樹脂シート１を用いた場合に特に生じやすい。これに対して、図３（ｂ）に示すように、本開示の農業シート１０によれば、裂け目１２が生じることを抑制でき、目的とする形状の開口部を得ることができ、農業シートの耐久性が低下することを抑制できる。
以下、本開示の農業シートについて、構成ごとに説明する。
【００１６】
（１）多孔質樹脂シート
多孔質樹脂シートは、内部に空隙を有するシートであり、樹脂を含有する。多孔質樹脂シートは、必要に応じて、充填材等の添加材を含有していてもよい。多孔質樹脂シートは、多孔質構造より光反射性を示す。
【００１７】
（ｉ）樹脂
多孔質樹脂シートは、樹脂を含有する。樹脂は、熱可塑性樹脂であってもよく、熱硬化性樹脂であってもよいが、前者が好ましい。熱可塑性樹脂としては、例えば、ポリオレフィン系樹脂、アクリル系樹脂、スチレン系樹脂、フッ化ビニル系樹脂、アミド系樹脂、飽和エステル系樹脂等が挙げられ、中でも、ポリオレフィン系樹脂が好ましい。耐熱性、耐水性、耐薬品性、コスト面が優れるからである。
【００１８】
ポリオレフィン系樹脂としては、例えば、オレフィンの単独重合体、２種類以上のオレフィンの共重合体、１種類以上のオレフィンと、オレフィンと重合可能な１種類以上の重合性モノマーとの共重合体等が挙げられる。上記オレフィン（モノマー単位）としては、例えば、エチレン、プロピレン、ブテン、ヘキセン等が挙げられる。また、共重合体は、２元系でも３元系でも４元系でもよい。また、共重合体は、ランダム共重合体でもブロック共重合体であってもよい。
【００１９】
ポリオレフィン系樹脂の具体例としては、例えば、ポリエチレン系樹脂、ポリプロピレン系樹脂等が挙げられ、中でも、ポリプロピレン系樹脂等が好ましい。ポリプロピレン系樹脂の一例としては、プロピレン単独重合体が挙げられる。プロピレン単独重合体は、アイソタクティックまたはシンジオタクティックな立体規則性を有することが好ましい。ポリプロピレン系樹脂の他の例としては、プロピレンと、他のαオレフィンとの共重合体が挙げられる。他のαオレフィンとしては、例えば、エチレン、ブテン−１、ヘキセン−１、ヘプテン−１，４−メチルペンテン−１の少なくとも一種等が挙げられる。ポリプロピレン系樹脂は、プロピレンをモノマー単位の主成分とすることが好ましい。
【００２０】
一方、ポリエチレン系樹脂としては、例えば、低密度ポリエチレン、高密度ポリエチレン等が挙げられる。ポリエチレン系樹脂は、直鎖状ポリエチレンであってもよい。ポリエチレン系樹脂は、エチレンをモノマー単位の主成分とすることが好ましい。また、ポリオレフィン系樹脂として、ポリ（４−メチルペンテン−１）、ポリ（ブテン−１）、エチレン−酢酸ビニル共重合体等を用いてもよい。
【００２１】
また、上述したように、熱可塑性樹脂として、アクリル系樹脂、スチレン系樹脂、フッ化ビニル系樹脂、アミド系樹脂、エステル系樹脂等を用いることができる。アクリル系樹脂としては、例えば、ポリメチルアクリレート、ポリメチルメタクリレート、エチレン−エチルアクリレート共重合体等が挙げられる。スチレン系樹脂としては、例えば、ブタジエン−スチレン共重合体、アクリロニトリル−スチレン共重合体、ポリスチレン、スチレン−ブタジエン−スチレン共重合体、スチレン−イソプレン−スチレン共重合体、スチレン−アクリル酸共重合体等が挙げられる。フッ化ビニル系樹脂としては、例えば、塩化ビニル系樹脂、ポリフッ化ビニル、ポリフッ化ビニリデン等が挙げられる。アミド系樹脂としては、例えば、６−ナイロン、６，６−ナイロン、１２−ナイロン等が挙げられる。エステル系樹脂としては、例えば、ポリエチレンテレフタレート、ポリプリブチレンテレフタレート等が挙げられる。また、熱可塑性樹脂として、ポリカーボネート、ポリフェニレンオキサイド、ポリアセタール、ポリフェニレンスルフィド、シリコーン樹脂、熱可塑性ウレタン樹脂、ポリエーテルエーテルケトン、ポリエーテルイミド、熱可塑性エラストマー等を用いてもよい。
【００２２】
多孔質樹脂シートは、１種類の樹脂を含有していてもよく、２種類以上の樹脂を含有していてもよい。２種類以上の樹脂を用いる場合、ポリオレフィン系樹脂を主成分とすることが好ましく、ポリプロピレン系樹脂を主成分とすることがより好ましい。また、多孔質樹脂シートにおける樹脂の含有量は、例えば、４５質量％以上であり、５５質量％以上であってもよい。一方、多孔質樹脂シートにおける樹脂の含有量は、例えば、９９質量％以下であり、９８質量％以下であってもよい。
【００２３】
（ii）充填材
多孔質樹脂シートは、充填材を含有していてもよい。充填材を添加し、例えば延伸により多孔質樹脂シートを作製することで、多孔質樹脂シートの内部に空隙が生じる。充填材としては、例えば、無機系充填材および有機系充填材が挙げられる。
【００２４】
無機系充填材としては、例えば、重質炭酸カルシウム、軽質炭酸カルシウム等の炭酸カルシウム、焼成クレイ、タルク、酸化珪素、珪藻土、酸化チタン、酸化マグネシウム、酸化亜鉛、硫酸バリウム等が挙げられる。また、無機系充填材は脂肪酸で表面処理されていてもよい。中でも、無機系充填材は、重質炭酸カルシウム、軽質炭酸カルシウム、焼成クレイまたはタルクであることが好ましい。安価で成形性がよいからである。
【００２５】
無機系充填材の平均粒子径は、例えば、０．０１μｍ以上１５μｍ以下であり、０．０１μｍ以上８μｍ以下であってもよい。なお、平均粒子径とは、体積基準で測定した粒径分布の統計的平均値として定義され、例えば、株式会社堀場製作所製ＬＡ−９２０によって測定された値をいう。
【００２６】
有機系充填材としては、例えば、ポリエチレンテレフタレート、ポリブチレンテレフタレート、ポリカーボネート、ポリアミド、ポリエチレンナフタレート、ポリスチレン、メラミン、ポリエチレンサルファイト、ポリイミド、ポリエチルエーテルケトン、ポリエーテルエーテルケトン、ポリフェニレンサルファイト、ポリ−４−メチル−１−ペンテン、ポリメチルメタクリレート等が挙げられる。また、有機系充填材として、環状オレフィンの単独重合体、環状オレフィンとエチレンとの共重合体であり、融点が１２０℃以上３００℃以下であるかガラス転移温度が１２０℃以上２８０℃以下である材料を用いることもできる。
【００２７】
多孔質樹脂シートにおける充填材の含有量は、例えば、１質量％以上６５質量％以下であり、２質量％以上５５質量％以下であることが好ましい。
【００２８】
（iii）他の添加材
多孔質樹脂シートは、必要に応じて、界面活性材、滑材、帯電防止材等の各種添加材を含有していてもよい。界面活性材の添加により、例えば結露を防ぐことができる。界面活性材としては、例えば、非イオン性界面活性材、陰イオン性界面活性材、両イオン性界面活性材等が挙げられる。非イオン性界面活性材としては、例えば、グリセリン脂肪酸エステル、ペンタエリスリトール脂肪酸エステル、ポリオキシプロピレン・ポリオキシエチレンブロックポリマー等が挙げられる。陰イオン性界面活性材としては、例えば、スルホン酸塩、アルキルベンゼンスルホン酸塩等の塩が挙げられる。なお、上記塩としては、例えば、ナトリウム塩、カリウム塩、アンモニウム塩等が挙げられる。
【００２９】
また、滑材としては、例えば、流動パラフィン、合成パラフィン、マイクロクリスタリンワックス等の脂肪族炭化水素、直鎖アルコールのステアリン酸エステル、高級脂肪酸アマイド等が挙げられる。また、帯電防止材としては、例えば、アルキルジエタノールアミン、ヒドロキシアルキルモノエタノールアミン、グリセリン脂肪酸エステル、ポリグリセリン脂肪酸エステル、アルキルスルホン酸ソーダ、アルキルベンゼンスルホン酸ソーダ、過塩素酸テトラアルキルアンモニウム塩等が挙げられる。なお、添加材の含有量は、特に限定されず、添加材の種類に応じて適宜選択する。
【００３０】
（iv）多孔質樹脂シート
多孔質樹脂シートは、通常、内部に空隙を有する。多孔質樹脂シートの空隙率は、特に限定されないが、例えば３５％以上６０％以下であり、４０％以上５８％以下であることが好ましい。空隙率が低すぎると、光反射性が低くなる可能性がある。空隙率が高すぎると、シート強度が弱くなる可能性がある。
【００３１】
空隙率とは、多孔質樹脂シートに占める空隙の割合をいい、下記式１により算出できる。
空隙率（％）＝｛（ρｏ−ρ）／ρｏ｝×１００  …（式１）
式１において、ρは多孔質樹脂シートの密度であり、ＪＩＳ  Ｐ  ８１１８に準拠する。ρｏは多孔質樹脂シートの真密度である。真密度は、多孔質樹脂シートを構成する主要な材料成分の種類とそれらの構成比率を分析して、材料成分の種類の一般的な値を用いることで決定することができる。例えば、ポリプロピレンの密度は０．９ｇ／ｃｍ３、炭酸カルシウムの密度は２．７ｇ／ｃｍ３である。なお、多孔質樹脂シートが延伸処理されたものであるときは、延伸前の材料が多量の空気を含有するものでない限り、真密度は延伸前の材料の密度にほぼ等しい。そのため、真密度は、延伸前の材料から求めてもよく、定容積膨張法による乾式密度測定方法で求めることができ、測定装置としては、例えば、（株）島津製作所製の乾式自動密度計アキュピック１３３０が挙げられる。
【００３２】
空隙の平均径は、例えば、１μｍ以上５０μｍ以下であり、２μｍ以上４０μｍ以下であることが好ましく、５μｍ以上３０μｍ以下であることがより好ましい。なお、空隙の最大径（Ｌ）とそれに直角な方向の最大の径（Ｍ）を測定して平均したもの［（Ｌ＋Ｍ）／２］を空隙の径とする。少なくともｎ個（ｎは１以上の整数であり、１００以上の整数であることが好ましい）の空隙の径を測定し、その平均値を、空隙の平均径とする。試料の断面観察には、例えば、（株）日立製作所製の走査型電子顕微鏡Ｓ−２４００を用いることができる。
【００３３】
多孔質樹脂シートは、内部に空隙を有するため、通常、エルメンドルフ引裂法による引裂強度が小さい。エルメンドルフ引裂法による多孔質樹脂シートの引裂強度は、例えば０．２Ｎ以下であり、０．１５Ｎ以下であってもよい。なお、エルメンドルフ引裂法の条件については、実施例において詳述する。
【００３４】
多孔質樹脂シートの厚みは、特に限定されないが、例えば３０μｍ以上９０μｍ以下であり、４０μｍ以上８０μｍ以下であることが好ましい。また、多孔質樹脂シートは、単層構造であってもよく、複層構造であってもよい。多孔質樹脂シートが複層構造である場合、各層に含まれる樹脂成分は、同一であってもよく、異なっていてもよい。複層構造の多孔質樹脂シートの一例としては、内層と、上記内層の両面に配置された２つの外層とを有し、２つの外層に含まれる樹脂成分が同一であり、外層に含まれる樹脂成分と内層に含まれる樹脂成分が異なる多孔質樹脂シートが挙げられる。
【００３５】
多孔質樹脂シートは、可視光反射率が高いことが好ましい。具体的には、可視領域での最低反射率が７０％以上であることが好ましく、７５％以上であることがより好ましく、８０％以上であることがさらに好ましい。可視領域での最低反射率は、紫外・可視・近赤外分光光度計（島津製作所ＵＶ−３６００）および積分球付属装置（ＩＳＲ−３１００）を用いて、入射角８°で可視領域４５０ｎｍ以上７５０ｎｍ以下での反射率（全反射率）を測定することで、求めることができる。
【００３６】
多孔質樹脂シートの平滑性は高いことが好ましい。具体的に、多孔質樹脂シート表面の算術平均高さＳａは、例えば、１μｍ以下であり、０．７μｍ以下であることが好ましく、０．５μｍ以下であることがより好ましい。また、多孔質樹脂シートの防汚性は高いことが好ましい。具体的に、多孔質樹脂シート表面の汚染等級（ＪＩＳ−Ｌ−１９１９）は、３以上であることが好ましく、３．５以上であることがより好ましい。
【００３７】
多孔質樹脂シートは、透湿性、通気性、および遮水性を有することが好ましい。なお、透湿性とは、気体としての水すなわち水蒸気を通過させる性質をいい、通気性とは、二酸化炭素をはじめとする気体を通過させる性質をいい、遮水性とは、液体としての水を通過させない性質をいう。多孔質樹脂シートの透湿度は、例えば、６００ｇ／ｍ２・ｄａｙ以上であり、７００ｇ／ｍ２・ｄａｙ以上であることが好ましく、８００ｇ／ｍ２・ｄａｙ以上であることがより好ましい。多孔質樹脂シートの耐水圧は、例えば、１０ｋＰａ以上であり、２０ｋＰａ以上であることが好ましい。また、多孔質樹脂シートの不透明度は、例えば、７０％以上１００％以下であることが好ましい。なお、多孔質樹脂シートの不透明度は、ＪＩＳ  Ｚ  ８７２２に準拠するものとする。また、多孔質樹脂シートの密度は、例えば、０．５０ｇ／ｃｍ３以上０．９０ｇ／ｃｍ３以下であり、０．５０ｇ／ｃｍ３以上０．７０ｇ／ｃｍ３以下であることが好ましい。
【００３８】
多孔質樹脂シートの製造方法は、所望の多孔質樹脂シートが得られる方法であれば特に限定されず、公知の製造方法を採用することができる。また、多孔質樹脂シートは、延伸処理されたものであることが好ましい。
【００３９】
（２）補強シート
補強シートは、上記多孔質樹脂シートの一方の面側に配置され、上記多孔質樹脂シートを補強するシートである。
【００４０】
補強シートは、樹脂を含有することが好ましい。上記樹脂は、熱可塑性樹脂であってもよく、熱硬化性樹脂であってもよいが、前者が好ましい。なお、樹脂については、上記「（ｉ）樹脂」に記載した内容と同様である。特に、補強シートに含まれる樹脂は、ポリオレフィン系樹脂が好ましい。耐熱性、耐水性、耐薬品性、コスト面が優れるからである。また、ポリオレフィン系樹脂は、例えば、ポリエチレン系樹脂であってもよく、ポリプロピレン系樹脂であってもよい。
【００４１】
また、補強シートおよび多孔質樹脂シートの両方が、樹脂としてポリオレフィン系樹脂を含有するポリオレフィン系樹脂シートであることが好ましい。例えば、後述する接着層を設けた場合、ポリオレフィン系樹脂は接着材に対する接着性が共通するため、強固に接着した農業シートが得られるからである。また、熱や水分などによる膨張や収縮の程度が近いため、反りが発生し難く接着が剥がれ難いからである。その結果、耐久性が高い農業シートとなる。また、ポリオレフィン系樹脂を用いるため、耐水性が高い農業シートとなる。
【００４２】
また、補強シートがポリエチレン系樹脂を主成分として含有し、多孔質樹脂シートがポリプロピレン系樹脂を主成分として含有することが好ましい。農業シートの加工性が向上するからである。具体的には、ポリプロピレン系樹脂は比較的硬い樹脂であるため、加工が難しい。これに対して、ポリエチレン系樹脂は比較的柔らかい樹脂であるため、ポリプロピレン系樹脂およびポリエチレン系樹脂を組み合わせることで、農業シートの加工性が向上する。
【００４３】
エルメンドルフ引裂法による補強シートの引裂強度は、２．８Ｎ以上であることが好ましく、３．０Ｎ以上であってもよく、３．５Ｎ以上であってもよい。一方、補強シートの引裂強度は、例えば、１０Ｎ以下である。
【００４４】
また、補強シートは、単層構造であってもよく、複層構造であってもよい。単層構造の補強シートを有する農業シートとしては、例えば図４に示すように、多孔質樹脂シート１と、単層構造の補強シート２と、多孔質樹脂シート１および補強シート２の間に配置された接着層３とを有する農業シート１０が挙げられる。
【００４５】
一方、複層構造の補強シートを有する農業シートとしては、例えば図５に示すように、多孔質樹脂シート１と、複層構造の補強シート２と、多孔質樹脂シート１および補強シート２の間に配置された接着層３とを有する農業シート１０が挙げられる。複層構造の補強シート２は、第一の補強シート２ａと、第二の補強シート２ｂと第一の補強シート２ａおよび第二の補強シート２ｂの間に配置された接着層３とを有する。なお、図示しないが、複数の補強シートは、接着層を介さずに直接積層されていてもよい。
【００４６】
補強シートが複層構造である場合、補強シート全体の引裂強度が、上述した特定の値以上であればよいが、補強シートを構成する少なくとも一層が、上述した特定の値以上であることが好ましい。このような層を、補強層Ｘとする。なお、補強シートが単層構造である場合、補強シートは補強層Ｘから構成される。
【００４７】
また、補強シートが複層構造である場合、補強シートを構成する少なくとも一層が、多孔質補強層であってもよい。多孔質補強層は、透湿性、通気性および遮水性を有することが好ましい。なお、多孔質補強層は、引裂強度が小さい傾向にあり、上述した特定の値未満になる場合がある。このような層を、補強層Ｙとする。その場合、補強シートは、補強層Ｙ以外の層として、補強層Ｘを有することが好ましい。補強層Ｙに含まれる樹脂は、補強層Ｘに含まれる樹脂と同じであってもよく、異なっていてもよい。
【００４８】
補強シートの厚みは、特に限定されないが、例えば１０μｍ以上１５０μｍ以下であり、２０μｍ以上１００μｍ以下であることが好ましい。なお、補強シートが複層構造である場合、補強シートを構成する各層の厚みが、上述した範囲内であることが好ましい。また、補強シートは、農業シートの最表面に配置されていてもよく、内部に配置されていてもよい。
【００４９】
補強シートは、多孔質樹脂シートよりも高い透湿性を有していてもよい。補強シートの透湿度は、例えば、多孔質樹脂シートの透湿度の８倍以上であることが好ましい。補強シートの透湿度は、例えば、５０００ｇ／ｍ２・ｄａｙ以上であり、６０００ｇ／ｍ２・ｄａｙ以上であることが好ましい。
【００５０】
（３）接着層
農業シートは、多孔質樹脂シートおよび補強シートが、接着層を介して積層されていてもよく、接着層を介さずに直接積層されていてもよい。接着層は、接着材から構成される。接着材は、特に限定されないが、ドライラミネート接着材であることが好ましい。
【００５１】
接着材の種類は、特に限定されないが、例えば、ポリエーテル系接着材、ポリエステル系接着材、ポリウレタン系接着材、ビニル系接着材、（メタ）アクリル系接着材、ポリアミド系接着材、エポキシ系接着材、ゴム系接着材等が挙げられる。接着材は、一液硬化型であってもよく、二液硬化型であってもよい。
【００５２】
ポリエーテル系接着材としては、例えば、ポリエーテルポリウレタンが挙げられる。ポリエーテルポリウレタンは、ポリエーテルポリオールと、ポリイソシアネートとが反応することで得られる。ポリエーテルポリオールとしては、例えば、エチレンオキシド、プロピレンオキシド等のオキシラン化合物を、エチレングリコール、１，２−プロパンジオール、グリセリン等の多価アルコールを重合開始材として重合した化合物が挙げられる。
【００５３】
ポリイソシアネートとしては、例えば、１，６−ヘキサメチレンジイソシアネート、メチレンジイソシアネート、トリメチレンジイソシアネート、２，２，４−トリメチルヘキサメチレンジイソシアネート、２，４，４−トリメチルヘキサメチレンジイソシアネート、テトラメチレンジイソシアネート、１，２−プロピレンジイソシアネート、イソプロピレンジイソシアネート、１，３−ブチレンジイソシアネート等の脂肪族イソシアネート；１，３−シクロヘキサンジイソシアネート、１，４−シクロヘキサンジイソシアネート、イソホロンジイソシアネート、１，３−ビス（イソシアネートメチル）シクロヘキサン、メチル−２，６−シクロヘキサンジイソシアネート等の脂環族イソシアネート；ｍ−フェニレンジイソシアネート、ｐ−フェニレンジイソシアネート、４，４−ジフェニルメタンジイソシアネート、２，４−トリレンジイソシアネート、２、６−トリレンジイソシアネート、ナフチレンジイソシアネート等の芳香族イソシアネート等が挙げられる。
【００５４】
ポリエステル系接着材としては、例えば、ポリエステルポリウレタンが挙げられる。ポリエステルポリウレタンは、ポリエステルポリオールと、ポリイソシアネートとが反応することで得られる。ポリエステルポリオールとしては、例えば、多価カルボン酸および多価アルコールが反応して得られるポリエステルポリオール、ラクトン環の開環重合で得られるポリエステルポリオール等が挙げられる。多価カルボン酸としては、例えば、アジピン酸、アゼライン酸、コハク酸、セバシン酸等の飽和脂肪族多価カルボン酸；フマル酸、マレイン酸等の不飽和脂肪族多価カルボン酸；１，４−シクロヘキサンジカルボン酸等の脂環族多価カルボン酸；フタル酸、イソフタル酸、テレフタル酸等の芳香族多価カルボン酸等が挙げられる。
【００５５】
多価アルコールとしては、例えば、脂肪族、脂環族等の多価アルコール、および、芳香族多価アルコール等が挙げられる。具体的には、エチレングリコール、ジエチレングリコール、１，３−プロピレングリコール、ジプロピレングリコール、ネオペンチルグリコール、トリエチレングリコール、キシリレングリコール、ポリエチレングリコール、１，２−プロパンジオール、１，３−プロパンジオール、１，２−ブタンジオール、１，３−ブタンジオール、１，４−ブタンジオール、１，５−ペンタンジオール等が挙げられる。なお、ポリイソシアネートについては、上述した通りである。
【００５６】
また、接着材として、ポリエーテルポリエステルポリウレタンを用いてもよい。なお、ポリエーテルポリエステルポリウレタンは、ポリエーテル系接着材でもあり、ポリエステル系接着材でもある。ポリエーテルポリエステルポリウレタンは、ポリエーテルエステルポリオールと、ポリイソシアネートとが反応することで得られる。ポリエーテルエステルポリオールとしては、例えば、上記ポリエーテルポリオールに上記の多価カルボン酸とを反応させて得られるポリエーテルエステルポリオールが挙げられる。
【００５７】
接着層の厚みは、特に限定されないが、透湿性確保の観点から、より薄いことが好ましい。接着層の厚みは、例えば１０μｍ以下である。
【００５８】
（４）農業シート
農業シートは、上述した多孔質樹脂シートおよび補強シートを有する。農業シートは、エルメンドルフ引裂法による引裂強度が１．４Ｎ以上であることが好ましい。エルメンドルフ引裂法による農業シートの引裂強度は、例えば、１．４Ｎ以上であり、２．５Ｎ以上であることが好ましい。一方、農業シートの引裂強度は、例えば１５Ｎ以下であり、１０Ｎ以下であってもよい。
【００５９】
また、農業シートは、可視光反射率が高い。可視光（波長３８０ｎｍ以上７８０ｎｍ以下）の平均反射率は、例えば、７０％以上であり、８０％以上であることが好ましく、９０％以上であることがより好ましい。なお、可視光の平均反射率の測定条件については、実施例において詳述する。
【００６０】
農業シートは、光反射層を有していてもよく、有していなくてもよい。光反射層を設ける場合、可視光反射率をより高くでき、果実の着色を促進したり、地温の上昇を抑制したりすることができる。光反射層は、例えば、白色粉末および樹脂成分を含有する。白色粉末としては、例えば、アナターゼ型またはルチル型の酸化チタン、これらの表面をＡｌ、Ｓｉ等の金属酸化物で処理した酸化チタン、炭酸カルシウム、硫酸バリウム等が挙げられる。樹脂成分としては、例えば、ポリウレタン系樹脂、ポリエステル系樹脂等が挙げられる。また、ポリウレタン系樹脂としては、例えば、ポリエステルポリウレタン、ポリエーテルポリウレタン、ポリエーテルポリエステルポリウレタン、ポリカーボネートポリウレタン、ポリカプロラクタムポリウレタン等が挙げられる。光反射層の配置場所は、特に限定されず、農業シートの最表面であってもよく、内部であってもよい。また、光反射層は、多孔質基板シートを基準として、補強シートとは反対側に設けられていることが好ましい。光反射層の厚みは、例えば、０．５μｍ以上４μｍ以下である。
【００６１】
農業シートは、紫外線反射率が高いことが好ましい。害虫忌避効果を発揮することができるからである。農業シートの補強シート側の面における紫外線（波長３００ｎｍ以上３８０ｎｍ以下）の平均反射率は、例えば、３５％以上であることが好ましく、６０％以上であることがより好ましく、８０％以上であることがさらに好ましい。なお、「農業シートの補強シート側の面」とは、補強シートを基準として、多孔質樹脂シートが配置された側とは反対側の面をいう。
【００６２】
農業シートの厚みは、特に限定されないが、例えば５０μｍ以上２００μｍ以下であり、８０μｍ以上１５０μｍ以下であることが好ましい。農業シートの透湿度は、例えば、１０ｇ／ｍ２・ｄａｙ以上であってもよく、２０ｇ／ｍ２・ｄａｙ以上であってもよい。農業シートは、一方の表面から他方の表面を貫通する貫通孔を複数有していてもよい。貫通孔の割合は、例えば、１万個／ｍ２以上１００万個／ｍ２以下であり、１０万個／ｍ２以上７０万個／ｍ２以下であることが好ましい。
【００６３】
（５）農業シートの製造方法
農業シートの製造方法は、目的とする農業シートが得られる方法であれば特に限定されないが、例えば、多孔質樹脂シートおよび補強シートを、接着層を介して接着する方法、多孔質樹脂シートおよび補強シートを熱融着する方法が挙げられる。
【００６４】
図６は、農業シートの製造方法の一例を示す概略断面図であり、具体的には、ドライラミネート法による農業シートの製造方法を示している。図６においては、多孔質樹脂シート１の表面に、接着材および溶媒を含有する接着材組成物３ｘを塗工する（図６（ａ））。次に、接着材組成物３ｘを乾燥することで溶媒を除去し、接着層３を形成する（図６（ｂ））。次に、多孔質樹脂シート１および補強シート２を、接着層３を介して積層する（図６（ｃ））。これにより、多孔質樹脂シート１、接着層３および補強シート２がこの順に配置された農業シート１０が得られる（図６（ｄ））。ドライラミネート法を用いる場合、多孔質樹脂シートの空隙が潰れないため、透湿性の低下を抑制できるという利点がある。
【００６５】
上記接着材組成物は、接着材および溶媒を少なくとも含有する。接着材については、上述した通りである。一方、溶媒としては、例えば、イソプロピルアルコール、ノルマルプロピルアルコール等のアルコール、酢酸メチル、酢酸エチル、酢酸ブチル、酢酸プロピル、乳酸エチル、エチレングリコールアセテート等のエステル、メチルエチルケトン、メチルイソブチルケトン、シクロヘキサノン等のケトン、ジエチレングリコールメチルエーテル、テトラヒドロフラン、ジオキサン等のエーテル、トルエン、キシレン等の芳香族、ハロゲン化炭化水素等が挙げられる。
【００６６】
上記接着材組成物の塗工方法としては、例えば、ロールコート、グラビアコート、キスコート、ナイフコート、ディップコート、スプレーコート等の一般的なコート法が挙げられる。上記接着材組成物を乾燥する温度は、多孔質樹脂シートおよび溶媒の種類によっても異なるが、例えば、９０℃以下であり、７０℃以下であることが好ましい。また、真空乾燥等の減圧乾燥を行ってもよい。また、乾燥時間は、接着材の種類に応じて適宜選択する。
【００６７】
例えばRoll to Rollにより、多孔質樹脂シート１および補強シート２を貼合わせる場合、張力により圧力管理することが好ましい。この場合、第１給紙の多孔質樹脂シートを、例えば、５０Ｎ以上１１０Ｎ以下で管理することが好ましく、８０Ｎ以上１００Ｎ以下で管理することがより好ましい。第２給紙の補強シートについては、フィルム全体のカール防止のため、例えば、２０Ｎ以上５０Ｎ以下で管理することが好ましく、３０Ｎ以上４０Ｎ以下で管理することがより好ましい。また、ドライラミネート法では、通常、多孔質樹脂シートの空隙が変化しない温度環境で積層を行う。なお、積層時に加熱を行う必要はないが、多孔質樹脂シートの空隙が変化しない温度であれば、加熱を行ってもよい。
【００６８】
なお、本開示は、上記実施形態に限定されるものではない。上記実施形態は例示であり、本開示の特許請求の範囲に記載された技術的思想と、実質的に同一の構成を有し、同様な作用効果を奏するものは、いかなる場合であっても本開示の技術的範囲に包含される。
【実施例】
【００６９】
［実施例１］
（多孔質樹脂シートの作製）
多孔質樹脂シートの内層を構成する樹脂組成物として、プロピレン単独重合体（日本ポリケム（株）製、商品名「ノバテックＰＰ：ＭＡ−８」、融点１６４℃）を６５．５質量％、高密度ポリエチレン（日本ポリケム（株）製、商品名「ノバテックＨＤ：ＨＪ５８０」、融点１３４℃、密度０．９６０ｇ／ｃｍ３）を６．５質量％、および、平均粒子径が１．５μｍの炭酸カルシウム粉末を２８質量％よりなる樹脂組成物を、押出機を用いて無延伸シートを得た。次いで、この無延伸シートを縦方向に４倍延伸して、一軸延伸シートを得た。
【００７０】
一方、多孔質樹脂シートの外層を構成する樹脂組成物として、上記と同様の材料にて、プロピレン単独重合体を５１．５質量％、高密度ポリエチレンを３．５質量％、平均粒子径が１．５μｍの炭酸カルシウム粉末を４２質量％、平均粒子径が０．８μｍの酸化チタン粉末を３質量％よりなる樹脂組成物を、別の押出機を用いて溶融混練し、上記の一軸延伸シートの表面の両側にダイより押し出し、外層、内層、外層の層構成を有する積層シートを得た。
【００７１】
次いで、この積層シートを横方向に７倍延伸し耳部をスリットすることにより、厚みが７０μｍであり、外層（１５μｍ）、内層（４０μｍ）、外層（１５μｍ）の層構成を有し、微細な空隙を含有する多孔質樹脂シートを得た。得られた多孔質樹脂シートの空隙率は５５％であり、不透明度は９３％であった。
【００７２】
（農業シートの作製）
補強シートとして、Ｌ−ＬＤＰＥフィルム（直鎖状低密度ポリエチレンフィルム、厚み３０μｍ、ＴＵＸ  ＴＣ−Ｓ、三井化学東セロ社製）を用意し、ドライラミネート法にて、補強シートおよび多孔質樹脂シートを接合した。具体的には、ポリエーテル系接着材としてタケラックＡ−９６９Ｖ（ポリオール成分）およびタケネートＡ−５（イソシアネート成分）を使用した。ポリエーテル系接着材を、乾燥温度７０℃、２ｇ／ｍ２の条件で塗布し、接合した。このようにして、農業シートを得た。
【００７３】
［実施例２］
補強シートとして、Ｌ−ＬＤＰＥフィルム（直鎖状低密度ポリエチレンフィルム、厚み４０μｍ、ＴＵＸ  ＴＣ−Ｓ、三井化学東セロ社製）を用いたこと以外は、実施例１と同様にして農業シートを得た。
【００７４】
［実施例３］
実施例１で得られた農業シートのＬ−ＬＤＰＥフィルム上に、第二の補強シートを接合した。第二の補強シートとして、多孔質ポリエチレンシート（厚み３０μｍ、ＹＰ５０００、大和川ポリマー社製）を用意し、ドライラミネート法にて接合した。具体的には、ポリエーテル系接着材としてタケラックＡ−９６９Ｖ（ポリオール成分）およびタケネートＡ−５（イソシアネート成分）を使用した。ポリエーテル系接着材を、乾燥温度７０℃、２ｇ／ｍ２の条件で塗布し、接合した。このようにして、農業シートを得た。
【００７５】
［比較例１］
補強シートとして、多孔質ポリエチレンシート（厚み３０μｍ、ＹＰ５０００、大和川ポリマー社製）を用いたこと以外は、実施例１と同様にして農業シートを得た。
【００７６】
［比較例２］
補強シートとして、Ｌ−ＬＤＰＥフィルム（直鎖状低密度ポリエチレンフィルム、厚み２５μｍ、ＴＵＸ  ＴＣ−Ｓ、三井化学東セロ社製）を用いたこと以外は、実施例１と同様にして農業シートを得た。
【００７７】
［評価］
実施例１〜３および比較例１、２における補強シートおよび農業シートに対して、引裂強度測定および打ち抜き試験を行った。引裂強度測定は、エルメンドルフ引裂法（ＪＩＳ  Ｋ７１２８−２）を用いた。試験片として、シートを１６枚積層した積層体を用いた。試験片の形状は７５ｍｍ×６３ｍｍであった。一方、打ち抜き試験は、マルチカッター（石黒金属社製、マルチ穴あけカッター、８０ｍｍφ、ＨＣ−８０）を用いて、補強シートまたは農業シートを打ち抜いた。補強シート含めてフィルム全体で１ｃｍ以上の裂けが生じた場合を×とし、裂け目が生じない場合、または、裂け目が生じた場合であってもその長さが１ｃｍ未満である場合には○とし、１ｃｍ以上の裂け目が生じた場合を×とした。その結果を表１に示す。
【００７８】
【表１】
2017195794.tif 000003
【００７９】
表１に示すように、実施例１〜３では、補強シートおよび農業シートの両者とも、打ち抜き試験において大きな裂け目は生じなかった。これに対して、比較例１、２では、補強シートおよび農業シート（多孔質樹脂シート＋補強シート）は、打ち抜き試験において大きな裂け目が生じた。これらのことから、補強シートまたは農業シートの引裂強度が特定の値以上にあることで、開口部の端部が裂けることを抑制できることが確認された。
【００８０】
［比較例３、４］
比較例３、４として、単層構造を有する農業シートを用意した。具体的に、比較例３として、白黒マルチフィルム（厚み２０μｍ、ツインホワイト、積水フィルム社製）を用意し、比較例４として、高密度ポリエチレン不織布（厚み２６０μｍ、タイベック  ７００ＡＧ、デュポン社製）を用意した。
【００８１】
［評価］
実施例１〜３および比較例３、４で得られた農業シートに対して、引裂強度測定、可視光反射率測定、紫外線反射率測定、平滑性評価および防汚性評価を行った。引裂強度測定は、上記と同様の方法により行った。
【００８２】
可視光反射率測定では、紫外・可視・近赤外分光光度計（島津製作所ＵＶ−３６００）および積分球付属装置（ＩＳＲ−３１００）を用いて、入射角８°で可視領域３８０ｎｍ以上７８０ｎｍ以下での反射率（全反射率）を測定し、その平均反射率を求めた。なお、標準板として、米国ラブスフェア社製スペクトラロン（テフロン（登録商標）製）を用いた。また、測定面は、農業シートの多孔質樹脂シート側の面とした。
【００８３】
紫外線反射率測定では、上記と同様の装置を用い、紫外領域３００ｎｍ以上３８０ｎｍ以下での反射率（全反射率）を測定し、その平均反射率を求めた。測定面は、農業シートの補強シート側の面とした。
【００８４】
一方、平滑性評価では、多孔質樹脂シート側の表面の算出平均高さＳａを求めた。防汚性評価では、ＪＩＳ−Ｌ−１９１９に基づいて、汚染等級を５段階で評価した。その結果を表２に示す。
【００８５】
【表２】
2017195794.tif 000004
【００８６】
表２に示すように、実施例１〜３および比較例３、４で得られた農業シートは、いずれも引裂強度が高かった。しかしながら、比較例３は、実施例１〜３に比べて可視光反射率が低かった。比較例３で得られた農業シートは、押出し成型により得られるシートであるが、ベース樹脂に配合する白色材料の量は、強度との兼ね合いから上限があり、可視光反射率を十分に高めることはできないことが示唆された。
【００８７】
一方、比較例４は、実施例１〜３と同等の可視光反射率を有していたが、平滑性が高いため、防汚性が低くなった。防汚性が低い場合、経時的に反射率が低くなる。これに対して、実施例１〜３は、初期の可視光反射率、および、経時の可視光反射率（平滑性、防汚性）がともに良好であった。また、実施例３は、実施例１、２に比べて、紫外線反射率が高くなった。そのため、実施例３は、害虫忌避効果が高いことが確認された。
【符号の説明】
【００８８】
１…多孔質樹脂シート
２…補強シート
３…接着層
１０…農業シート
１１…開口部
１２…裂け目
２０…土壌
３０…マルチカッター
【図１】
2017195794.tif 000005
【図２】
2017195794.tif 000006
【図３】
2017195794.tif 000007
【図４】
2017195794.tif 000008
【図５】
2017195794.tif 000009
【図６】
2017195794.tif 000010